НИЗКОДЫМНЫЙ САМОЗАТУХАЮЩИЙ КАБЕЛЬ И ОГНЕЗАЩИТНЫЙ СОСТАВ, СОДЕРЖАЩИЙ ПРИРОДНЫЙ ГИДРОКСИД МАГНИЯ

l. Кабель со свойствами самозатухания, включающий в себя проводник и огнезащитное покрытие, причем упомянутое огнезащитное покрытие включает в себя:
a) полимерную матрицу и
50
b) частицы природного гидроксида магния, имеющие средний размер частиц (d), равный 0,5-5,0 мкм, и средний диаметр пор (4V/A), меньший или равный 0,35 мкм.
2. Кабель по п.1, в котором средний диаметр пор меньше или равен 0,25 мкм.
2
3. Кабель по п.1, в котором частицы гидроксида магния имеют удельную площадь поверхности, измеренную способом BET и равную 1-20 м/г.
2
4. Кабель по п.3, в котором частицы гидроксида магния имеют удельную площадь поверхности, составляющую 5-15 м/г.
50
5. Кабель по п.1, в котором частицы гидроксида магния имеют средний размер частиц (d) 1,5-3,5 мкм.
50
6. Кабель по п.1, в котором частицы гидроксида магния имеют соотношение (BET/d), большее или равное 3,5.
50
7. Кабель по п.6, в котором частицы гидроксида магния имеют соотношение (BET/d), равное 4-6.
8. Кабель по п.1, в котором частицы гидроксида магния присутствуют в количестве 10-90 мас.%, исходя из общего количества a) и b).
9. Кабель по п.8, в котором количество частиц природного гидроксида магния составляет 30-70 мас.%, исходя из общего количества a) и b).
10. Кабель по п.1, в котором покрытие включает в себя частицы природного гидроксида магния, имеющие средний диаметр пор более 0,35 мкм, а количество частиц природного гидроксида магния (b) составляет более 50% от общего количества огнезащитного наполнителя.
11. Кабель по п.1, в котором частицы природного гидроксида магния являются поверхностно-обработанными.
12. Кабель по п.11, в котором частицы природного гидроксида магния являются поверхностно-обработанными, по меньшей мере, одним соединением, выбранным из группы, состоящей из насыщенных или ненасыщенных жирных кислот, содержащих 8-24 атомов углерода, их металлических солей, органических силанов и титанатов.
13. Кабель по п.12, в котором частицы природного гидроксида магния являются поверхностно-обработанными, по меньшей мере, одним соединением, выбранным из группы, состоящей из олеиновой кислоты, пальмитиновой кислоты, стеариновой кислоты, изостеариновой кислоты, лауриновой кислоты; стеарата магния, стеарата цинка, олеата магния, олеата цинка; винилтриэтоксисилана, винилтриацеимлсилана, тетраизопропилтитаната и тетра-н-бутилтитаната.
2
8
14. Кабель по п.1, в котором полимерная матрица выбрана из группы, состоящей из полиэтилена, полипропилена, сополимера этилена-пропилена, полимеров и сополимеров олефинов C-C (α-олефинов), таких как полибутен, поли(4-метилпентен-1) и т.п., сополимеров этих олефинов и диена, сополимера этиленакрилата, полистирола, АBS-смолы, AAS-смолы, AS-смолы, MBS-смолы, винилацетатной смолы, феноксисмолы, полиацеталя, полиамида, полиимида, поликарбоната, полисульфона, полифениленоксида, полифениленсульфида, полиэтилентерефталата, полибутилентерефталата, метакриловой смолы и их смесей.
2
8
15. Кабель по п.1, в котором полимерная матрица выбрана из группы, состоящей из полимеров и сополимеров олефинов C-C (α-олефинов), сополимера смолы на основе этиленвинилацетата и смолы на основе сополимера этиленбутилакрилата.
16. Огнезащитный состав, содержащий:
a) синтетическую смолу и
50
b) частицы природного гидроксида магния, имеющие средний размер частиц (d), равный 0,5-5,0 мкм, и средний диаметр пор (4V/A), меньший или равный 0,35 мкм.
17. Состав по п.16, в котором средний диаметр пор (4V/A) меньше или равен 0,25 мкм.